(57)【要約】本発明の化学機械研磨パッドは、円形の研磨面と該研磨面の裏面である非研磨面とを有し、内部に電磁波を用いて非接触に読み取りまたは読み書き可能な情報記録媒体を含んでなり、好ましくは研磨面の半径方向における情報記録媒体の重心の位置が、研磨面の半径上の中心から外周へと向かう方向で研磨面の半径の０〜１０％または８０〜１００％の範囲内にある。【特許請求の範囲】
【請求項１】
円形の研磨面と該研磨面の裏面である非研磨面とを有し、内部に電磁波を用いて非接触に読み取りまたは読み書き可能な情報記録媒体を含んでなることを特徴とする、化学機械研磨パッド。
【請求項２】
研磨面の半径方向における情報記録媒体の重心の位置が、研磨面の半径上の中心から外周へと向かう方向で研磨面の半径の０〜１０％または８０〜１００％の範囲内にあることを特徴とする、請求項１に記載の化学機械研磨パッド。
【請求項３】
パッドの厚さ方向における情報記録媒体の重心の位置が、研磨面から非研磨面へと向かう方向でパッドの厚さの５０〜１００％の範囲内にある、請求項１に記載の化学機械研磨パッド。
【請求項４】
パッドが、その非研磨面側に凹部を有し、情報記録媒体を非研磨面に投影した形状の一部または全部が該凹部の領域内にある、請求項１に記載の化学機械研磨パッド。
【請求項５】
請求項１に記載の化学機械研磨パッドを製造する方法であって、下記の各工程を含むことを特徴とする、化学機械研磨パッドの製造方法。
（Ａ１）化学機械研磨パッド用組成物を準備する工程
（Ａ２）上記組成物を用いて、円形の研磨面となるべき面とその裏面である非研磨面となるべき面とを有し、情報記録媒体が位置すべき部分がパッドの非研磨面となるべき面に開口しているパッド概形を成形する工程
（Ａ３）上記開口部に情報記録媒体を装填し、開口部の残余の空間に上記化学機械研磨パッド用組成物を充填する工程
（Ａ４）１〜２０ＭＰａの圧力下で１５０〜１８０℃の温度に加熱する工程
【請求項６】
請求項１に記載の化学機械研磨パッドを製造する方法であって、下記の各工程を含むことを特徴とする、化学機械研磨パッドの製造方法。
（Ｂ１）化学機械研磨パッド用組成物を準備する工程
（Ｂ２）上記組成物を用いて、円形の研磨面となるべき面とその裏面である非研磨面となるべき面とを有し、情報記録媒体が位置すべき部分がパッドの非研磨面となるべき面に開口しているパッド概形を成形する工程
（Ｂ３）上記開口部に情報記録媒体を貼付する工程
【請求項７】
化学機械研磨パッド用組成物が、（ａ）熱可塑性樹脂、エラストマー、ゴムおよび硬化性樹脂からなる群から選択される少なくとも１種、ならびに（ｂ）水溶性粒子を含有する、請求項５または６に記載の化学機械研磨パッドの製造方法。
【請求項８】
化学機械研磨パッド用組成物が、（１）ポリオール、（２）ポリイソシアナートおよび（３）発泡剤を含有する、請求項５または６に記載の化学機械研磨パッドの製造方法。
【発明の詳細な説明】
【技術分野】
【０００１】
本発明は、化学機械研磨パッドおよびその製造方法に関する。
【背景技術】
【０００２】
半導体装置の形成において、シリコン基板またはその上に配線や電極等が形成されたシリコン基板（以下、これらをまとめて「半導体ウェハ」ということがある。）につき、優れた平坦性を有する表面を形成することができる研磨方法として、化学機械研磨方法（Ｃｈｅｍｉｃａｌ  Ｍｅｃｈａｎｉｃａｌ  Ｐｏｌｉｓｈｉｎｇ、一般に「ＣＭＰ」と略称される。）が広く採用されている。この化学機械研磨方法においては、化学機械研磨パッドの性状および特性等により研磨結果が大きく左右されることが知られており、従来から様々な化学機械研磨パッドが提案されている。
特開平１１−７０４６３号公報および特開平８−２１６０２９号公報には多数の微細な空孔を含有するポリウレタンフォームを化学機械研磨パッドとして用い、このパッドの表面に開口する穴（以下、「ポア」ともいう。）に化学機械研磨用水系分散体を保持させて研磨を行う化学機械研磨方法が提案されている。
また、特表平８−５００６２２号公報および特開２０００−３４４１６号公報には、マトリクス樹脂中に水溶性ポリマーを分散させた研磨パッドが提案されている。この研磨パッドは、水溶性ポリマーが研磨時に化学機械研磨用水系分散体との接触により溶解または膨潤してパッドから脱離し、これにより形成された空間が化学機械研磨用水系分散体を保持する機能を有することになる。
ところで、化学機械研磨パッドでは、製造管理や出荷管理、流通管理、メンテナンス管理等の目的で、その型番、製造番号、製造履歴、その製品が実際に有する寸法や物理特性の実測値（型番によって特定された製品特性の許容誤差範囲内において個別の製品が有する個性）、使用履歴等の固有情報を知る必要が生ずる場合がある。
個別の製品に固有情報を付加する方法としては、従来、化学機械研磨パッドの包装材に、バーコードを直接印刷するかバーコードを印刷したステッカーを貼付することが行われていた。しかし、バーコードによると保有できる情報量が制限されており、また、バーコードが付着している包装材をいったん開封し化学機械研磨パッドの使用を開始した後にそのパッドと包装材上のバーコードとの対応を管理することは煩雑であるといった問題があった。そのため、電磁波を用いて非接触に読み取りまたは読み書き可能な情報記録媒体（一般に「ＩＣタグ」、「電子タグ」、「ＲＦＩＤ（Ｒａｄｉｏ  Ｆｒｅｑｕｅｎｃｙ  ＩＤｅｎｔｉｆｉｃａｔｉｏｎ）」等と呼ばれている。）をパッドに埋め込みたいとの要望が出されつつある。
しかしながら、その性状および特性等により研磨結果が大きく左右される化学機械研磨パッドにおいて、パッドの表面もしくは裏面または内部に異物たる情報記録媒体が存在すると、研磨性能に好ましくない影響が生ずる。例えば、被研磨面の均一性に劣り、スクラッチやエロージョンといった表面平滑性の不良が生ずることとなる。また、パッドを研磨装置に装着する際に不可避的に生ずるパッド自身の歪みのため、情報記録媒体自体が破壊されてしまう場合がある。
なお、このような情報記録媒体は近年の技術の進歩により小型化が推進されている。しかし、読み取りまたは読み書きに使用する電磁波につき化学機械研磨工程において使用しやすい周波数の制約があることから、情報記録媒体が有すべきアンテナは一定程度大きいことが必要であり、化学機械研磨パッドに埋め込むべき情報記録媒体の小型化には限界がある。したがって、情報記録媒体を埋め込んだパッドの研磨性能低下の問題は、媒体の小型化によっては解決し得ないものと考えられている。
【発明の開示】
【０００３】
本発明は上記事情に鑑みなされたものであり、その目的は、電磁波を用いて非接触に読み取りまたは読み書き可能な情報記録媒体を有し、かつ被研磨面の均一性に優れ、スクラッチやエロージョンの発生が抑制され被研磨面の表面平滑性に優れる等の、研磨性能に優れる化学機械研磨パッドおよびその製造方法を提供することにある。
本発明によれば、本発明の上記目的は、第一に、
円形の研磨面と該研磨面の裏面である非研磨面とを有し、内部に電磁波を用いて非接触に読み取りまたは読み書き可能な情報記録媒体を含んでなる化学機械研磨パッドによって解決される。
本発明の上記目的は第二に、上記の化学機械研磨パッドを製造する方法であって、下記の各工程を含むことを特徴とする化学機械研磨パッドの製造方法によって達成される。
（Ａ１）化学機械研磨パッド用組成物を準備する工程
（Ａ２）上記組成物を用いて、情報記録媒体が位置すべき部分がパッドの非研磨面となるべき面に開口しているパッド概形を成形する工程
（Ａ３）上記開口部に情報記録媒体を装填し、開口部の残余の空間に上記化学機械研磨パッド用組成物を充填する工程
（Ａ４）１〜２０ＭＰａの圧力下で１５０〜１８０℃の温度に加熱する工程
本発明の上記目的は第三に、上記の化学機械研磨パッドを製造する方法であって、下記の各工程を含むことを特徴とする化学機械研磨パッドの製造方法によって達成される。
（Ｂ１）化学機械研磨パッド用組成物を準備する工程
（Ｂ２）上記組成物を用いて、情報記録媒体が位置すべき部分がパッドの非研磨面となるべき面に開口しているパッド概形を成形する工程
（Ｂ３）上記開口部に情報記録媒体を貼付する工程
【発明を実施するための最良の形態】
【０００４】
本発明の化学機械研磨パッドは、円形の研磨面と該研磨面の裏面である非研磨面とを有する。本発明のパッドの形状は、円盤状（直円柱状）またはこれに準ずる形状を有することが好ましい。研磨面と非研磨面を規律する側面を有していてもよいし、明確な側面を有さずに、パッドの最外周部の領域において厚さが漸減するような形状であってもよい。
本発明の研磨パッドは、研磨面の直径が好ましくは１５０〜１，２００ｍｍ、より好ましくは５００〜８００ｍｍであり、厚さが好ましくは１．０〜５．０ｍｍ、より好ましくは１．５〜３．０ｍｍである。
本発明の化学機械研磨パッドは、その研磨面に任意の形状の溝、その他の凹部を備えることができる。溝の形状としては、例えば同心円状溝、螺旋状溝、格子状溝、放射状溝等およびこれらを組み合わせた形状の溝を挙げることができる。溝の幅方向すなわち溝の法線方向における断面形状は特に限定されない。例えば、平坦な側面と場合により底面とから形成された多角形状、Ｕ字形状等とすることができる。断面形状は、左右が線対称であってもよく、非対称であってもよい。上記その他の凹部の形状としては、例えば円形の凹部、多角形の凹部等を挙げることができる。ここで、円形の凹部および多角形の凹部は、該円または該多角形に囲繞された内部も凹んでいるものと理解されるべきである。
本発明の化学機械研磨パッドは、さらに非研磨面に任意の形状の溝またはその他の凹部を有することができる。このような溝またはその他の凹部を有することにより、被研磨物におけるスクラッチの発生をより抑制することが可能になる。これら非研磨面に形成してもよい溝またはその他の凹部の形状については、上記研磨面に形成してもよい溝またはその他の凹部の形状と同様であるが、非研磨面の溝またはその他の凹部は、パッドの外周へ達していないことが好ましい。
上記非研磨面に形成してもよいその他の凹部（特に円形の凹部または多角形の凹部）は、非研磨面の中央部に位置することが好ましい。ここで「中央部に位置する」とは、これらの凹部が数学的に厳密な意味において非研磨面の中心に位置する場合のみならず、パッドの非研磨面の中心が上記凹部の範囲内に位置していれば足りる。非研磨面の凹部の形状が円形である場合、その直径の上限は、被研磨物の最大径（例えば被研磨物が円盤状の半導体ウェハである場合には該ウェハの直径）の好ましくは１００％、より好ましくは７５％、さらに好ましくは５０％である。被研磨面の凹部の形状が円形である場合、その直径の下限は、被研磨物の大きさにかかわらず好ましくは２ｍｍ、より好ましくは１０ｍｍである。例えば被研磨物であるウェハの直径が３００ｍｍである場合、非研磨面の凹部が円形の場合の直径としては、好ましくは２〜３００ｍｍであり、より好ましくは１０〜２２５ｍｍであり、さらに好ましくは１０〜１５０ｍｍである。また、被研磨物であるウェハの直径が２００ｍｍである場合、非研磨面の凹部が円形の場合の直径としては、好ましくは２〜２００ｍｍであり、より好ましくは１０〜１５０ｍｍであり、さらに好ましくは１０〜１００ｍｍである。
本発明の化学機械研磨パッドは、非研磨面から研磨面に光学的に通じる透光性領域を有するものであってもよい。このような透光性領域を有するパッドとすることにより、光学式研磨終点検出機を有する化学機械研磨装置に装着して使用する際に、研磨終点を光学的に検出することが可能になる。透光性領域の平面形状は特に限定されないが、領域の外周の形状として例えば円形、楕円形、扇形、多角形状等とすることができる。透光性領域の位置は、本発明の化学機械研磨パッドが装着され、使用される化学機械研磨装置の有する光学的研磨終点検出機の位置に適合する位置とすべきである。透光性領域の数は１個または複数個とすることができる。透光性領域を複数個設ける場合には、その配置は、上記した位置関係を充足する限り、特に限定されない。透光性領域の形成方法は問わないが、例えば透光性を有することとすべきパッドの領域を透光性を有する部材で構成する方法によることができ、またはパッドがある程度の透光性を有する材料からなる場合には、パッド非研磨面のうち、透光性を有することとすべきパッドの領域に相当する部分に凹部を形成し、当該部分を薄くすることにより、研磨終点の検出に要する透光性を確保する方法によってもよい。後者の方法による場合には、該透光性領域の凹部は、前記したスクラッチ発生を抑制するための凹部の役割をも兼ねることができる。
本発明で用いられる、電磁波を用いて非接触に読み取りまたは読み書き可能な情報記録媒体（以下、「ＩＣタグ」という。）は、少なくともＩＣチップ（集積回路チップ）およびアンテナを有する。
上記ＩＣチップは、少なくとも情報記憶装置（メモリ）および無線回路を有する。情報記憶装置は読み取り専用のメモリ（ＲＯＭ）でも読み取りのほか書き込みが可能なメモリ（ＲＡＭ）でもよい。ＩＣチップは、この他必要に応じてＣＰＵ（Ｃｅｎｔｒａｌ  Ｐｒｏｃｅｓｓｉｎｇ  Ｕｎｉｔ）等を備えたものであってもよい。無線回路は、長波（ＬＦ）帯、短波（ＶＨＦ）帯、極超短波（ＵＨＦ）帯、準マイクロ波帯またはマイクロ波帯において通信可能なものであることが好ましい。本発明の化学機械研磨パッドを使用して行う化学機械研磨工程の最中に情報の読み取りまたは読み書きをする場合には、この無線回路は長波帯または短波帯において通信可能なものであることが好ましい。
本発明で用いられるＩＣタグは、電池を内蔵したアクティブ型でも電池を持たないパッシブ型でもよい。
ＩＣタグには、各種の測定装置が接続されていてもよい。測定装置としては、例えば温度計、圧力センサ等を挙げることができる。
ＩＣタグは、任意の形状であることができるが、非接触に読み取りまたは読み書きするための電磁波を受信および送信するのに要するアンテナをその内部に収容でき、かつＩＣタグが本発明の化学機械研磨パッドの厚さの範囲内に収容されうる形状と大きさである必要があることから、カード状であることが好ましい。カードの平面形状は、円形、楕円形、多角形等を挙げることができる。多角形としては、例えば三角形、正方形、長方形、菱形等を挙げることができる。ここでいう多角形は、各頂点が丸みを帯びている形状のものも含む概念である。
ＩＣタグの大きさは特に限定されないが、例えば正方形カード状のＩＣタグの場合、正方形の一辺が１０〜３００ｍｍであることが好ましく、１０〜５０ｍｍであることがより好ましい。厚さとしては、０．１〜４．０ｍｍであることが好ましく、０．２〜２．５ｍｍであることがより好ましい。
長方形カード状のＩＣタグの場合、長径が１０〜３００ｍｍであることが好ましく、１０〜２００ｍｍであることがより好ましい。短径は、３〜２００ｍｍであることが好ましく、３〜１５０ｍｍであることがより好ましい。長方形カード状のＩＣタグの好ましい厚さは、正方形カード状ＩＤタグの場合と同様である。
本発明の化学機械研磨パッドは、上記の如きＩＣタグを含んでなる。研磨面の半径方向における該ＩＣタグの重心の位置は、特に限定されないが、研磨面の半径上の中心から外周へと向かう方向で研磨面の半径の０〜１０％または８０〜１００％の範囲内にあることが好ましい。ここでいうＩＣタグの重心とは、力学的な質量中心の意味ではなく、幾何学的な重心を意味する（以下、同じ。）。ＩＣタグがカード状である場合には、ＩＣタグの厚さ方向がパッドの厚さ方向と平行であることが好ましい。
本発明の化学機械研磨パッドが透光性領域を有するものである場合、ＩＣタグを非研磨面に投影した形状の全部が該透光性領域外にあることが好ましい。
本発明の化学機械研磨パッドが、その非研磨面側に凹部を有するものである場合（ただし該凹部が透光性領域を兼ねている場合を除く。）、ＩＣタグを非研磨面に投影した形状の一部または全部が該凹部の領域内にあることが好ましく、全部が該凹部の領域内にあることがより好ましい。また、パッドが非研磨面の中央部に円形または多角形状の凹部を有し、ＩＣタグを非研磨面に投影した形状の一部または全部が該凹部の領域内にあることがさらに好ましく、全部が該凹部の領域内にあることが特に好ましい。ＩＣタグを非研磨面に投影した形状の全部が該凹部の領域内にある場合には、ＩＣタグを非研磨面に投影した形状および大きさと該凹部の形状および大きさは一致していてもよいが、該凹部がＩＣタグを非研磨面に投影した形状および大きさを包含し、これよりも大きいものであることが好ましい。
本発明の化学機械研磨パッドは、パッドの厚さ方向におけるＩＣタグの重心の位置が、研磨面から非研磨面へと向かう方向でパッドの厚さの５０〜１００％の範囲内にあることが好ましい。すなわち、研磨面上の点ＡからＩＣタグの重心Ｂを通り非研磨面上の点Ｃに至る研磨面に垂直な線分ＡＣを想定した場合、ＩＣタグの重心Ｂの位置が、点Ａから出発し点Ｃに至る距離の５０〜１００％の範囲内にあることが好ましい。この値はより好ましくは７０〜１００％であり、さらに好ましくは８０〜１００％である。
ＩＣタグを非研磨面に投影した形状の一部または全部がパッドの非研磨面に形成された凹部の領域内にある場合の該凹部の深さは、０．１〜３．０ｍｍとすることが好ましく、０．２〜２．０ｍｍとすることがより好ましい。
また、ＩＣタグはその全部が本発明の化学機械研磨パッドの内部にあり、外部へと露出していないことが好ましい。
本発明の化学機械研磨パッドに含まれるＩＣタグをこのような位置とすることにより、化学機械研磨の際に被研磨面の均一性や表面平滑性を損なうことがより一層少なくなり、高品位の被研磨面を与える化学機械研磨パッドとすることができ、しかもパッドを研磨装置に装着する際等のパッドのハンドリング時にも、ＩＣタグの破壊を可及的に防止することができる。
上記のような本発明の化学機械研磨パッドは、適宜の方法で製造することができるが、例えば下記の製造方法Ａまたは製造方法Ｂによることができる。
製造方法Ａは、下記の諸工程を含む。
（Ａ１）化学機械研磨パッド用組成物を準備する工程
（Ａ２）上記組成物を用いて、円形の研磨面となるべき面とその裏面である非研磨面となるべき面とを有し、ＩＣタグが位置すべき部分がパッドの非研磨面となるべき面に開口しているパッド概形を成形する工程
（Ａ３）上記開口部にＩＣタグを装填し、開口部の残余の空間に上記化学機械研磨パッド用組成物を充填する工程
（Ａ４）１〜２０ＭＰａの圧力下で１５０〜１８０℃の温度に加熱する工程
製造方法Ｂは、以下の諸工程を含む。
（Ｂ１）化学機械研磨パッド用組成物を準備する工程
（Ｂ２）上記組成物を用いて、円形の研磨面となるべき面とその裏面である非研磨面となるべき面とを有し、ＩＣタグが位置すべき部分がパッドの非研磨面となるべき面に開口しているパッド概形を成形する工程
（Ｂ３）上記開口部にＩＣタグを貼付する工程
以下、上記の各製造方法の各工程について詳述する。
製造方法Ａ
（Ａ１）化学機械研磨パッド用組成物を準備する工程
化学機械研磨パッド用組成物としては、例えば
（ａ）熱可塑性樹脂、エラストマー、ゴムおよび硬化性樹脂からなる群から選択される少なくとも１種および（ｂ）水溶性粒子を含有する化学機械研磨パッド用組成物（以下、「第１組成物」ということがある。）、ならびに
（１）ポリオール、（２）ポリイソシアナートおよび（３）発泡剤を含有する化学機械研磨パッド用組成物（以下、「第２組成物」ということがある。）等を挙げることができる。
第１組成物において、（ａ）成分として使用することができる熱可塑性樹脂としては、例えば１，２−ポリブタジエン樹脂；ポリエチレンの如きポリオレフィン樹脂；ポリスチレン樹脂；（メタ）アクリレート系樹脂の如きポリアクリル樹脂；ビニルエステル樹脂（ポリアクリル樹脂を除く）；ポリエステル樹脂；ポリアミド樹脂；ポリフッ化ビニリデンの如きフッ素樹脂；ポリカーボネート樹脂；ポリアセタール樹脂等を挙げることができる。
エラストマーとしては、例えば１，２−ポリブタジエンの如きジエンエラストマー；ポリオレフィンエラストマー（ＴＰＯ）；スチレン−ブタジエン−スチレンブロック共重合体（ＳＢＳ）、その水素添加ブロック共重合体（ＳＥＢＳ）の如きスチレン系エラストマー；熱可塑性ポリウレタンエラストマー（ＴＰＵ）、熱可塑性ポリエステルエラストマー（ＴＰＥＥ）、ポリアミドエラストマー（ＴＰＡＥ）の如き熱可塑性エラストマー；シリコーン樹脂エラストマー；フッ素樹脂エラストマー等を挙げることができる。
ゴムとしては、例えばブタジエンゴム（高シスブタジエンゴム、低シスブタジエンゴム等）、イソプレンゴム、スチレン−ブタジエンゴム、スチレン−イソプレンゴムの如き共役ジエンゴム；アクロルニトリル−ブタジエンゴムの如きニトリルゴム；アクリルゴム；エチレン−プロピレンゴム、エチレン−プロピレン−ジエンゴムの如きエチレン−α−オレフィンゴム；ブチルゴム、シリコーンゴム、フッ素ゴムの如きその他のゴムを挙げることができる。
硬化性樹脂は、熱硬化性樹脂および光硬化性樹脂のいずれでもよく、例えばウレタン樹脂、エポキシ樹脂、アクリル樹脂、不飽和ポリエステル樹脂、ポリウレタン−ウレア樹脂、ウレア樹脂、ケイ素樹脂、フェノール樹脂、ビニルエステル樹脂等を挙げることができる。
上記の如き（ａ）成分は、その一部又は全部が酸無水物基、カルボキシル基、ヒドロキシル基、エポキシ基、アミノ基等により変性されたものであってもよい。
（ａ）成分としては上記のうち、ゴム、硬化性樹脂、熱可塑性樹脂またはエラストマーを用いることが好ましく、熱可塑性樹脂またはエラストマーがより好ましく、１，２−ポリブタジエンがさらに好ましい。（ａ）成分は、その一部が架橋された架橋重合体であってもよい。架橋は、例えば有機過酸化物、硫黄、硫黄化合物等を用いた化学架橋、電子線照射等による放射線架橋等により行うことができる。
第１組成物において、（ｂ）水溶性粒子を構成する材料としては、糖類（例えばでんぷん、デキストリンおよびシクロデキストリンの如き多糖類、乳糖、マンニット等）、セルロース類（例えばヒドロキシプロピルセルロース、メチルセルロース等）、蛋白質、ポリビニルアルコール、ポリビニルピロリドン、ポリアクリル酸、ポリエチレンオキサイド、水溶性の感光性樹脂、スルホン化ポリイソプレン、スルホン化イソプレン共重合体等を挙げることができる。無機水溶性粒子の素材としては、例えば硫酸カリウム、硝酸カリウム、炭酸カリウム、炭酸水素カリウム、塩化カリウム、臭化カリウム、リン酸カリウム、硝酸マグネシウム等を挙げることができる。これらの水溶性粒子は、上記各素材を単独または２種以上を組み合わせて用いることができる。さらに、所定の素材からなる１種の水溶性粒子であってもよく、異なる素材からなる２種以上の水溶性粒子であってもよい。
水溶性粒子は、研磨パッド内において表層に露出した場合にのみ水に溶解し、研磨パッド内部では吸湿せず、膨潤しないことが好ましい。このため水溶性粒子は最外部の少なくとも一部に吸湿を抑制する外殻を備えることができる。この外殻は水溶性粒子に物理的に吸着していても、水溶性粒子と化学結合していても、この両方により水溶性粒子に結合していてもよい。このような外殻を構成する材料としては、例えばエポキシ樹脂、ポリイミド、ポリアミド、ポリシリケート等を挙げることができる。この場合、水溶性粒子は、外殻を有する水溶性粒子と外殻を有さない水溶性粒子とからなっていてもよく、外殻を有する水溶性粒子はその表面のすべてが外殻に被覆されていなくても十分に上記効果を得ることができる。
水溶性粒子の平均粒径は、好ましくは０．１〜５００μｍ、より好ましくは０．５〜１００μｍである。ポアの大きさは、好ましくは０．１〜５００μｍ、より好ましくは０．５〜１００μｍである。水溶性粒子の平均粒径が０．１μｍ未満であると、形成されるポアの大きさが使用する砥粒より小さくなるためスラリーを十分に保持できる研磨パッドが得難くなる傾向にある。一方、５００μｍを超えると、形成されるポアの大きさが過大となり得られる研磨パッドの機械的強度および研磨速度が低下する傾向にある。
（ｂ）水溶性粒子の含有量は、（ａ）成分と（ｂ）水溶性粒子との合計を１００体積％とした場合に、好ましくは２〜９０体積％、より好ましくは２〜６０体積％、さらに好ましくは２〜４０体積％である。（ｂ）水溶性粒子の含有量を上記の範囲内とすることにより、得られる研磨パッドの研磨速度と、適正な硬度および機械的強度を両立することが可能になる。
第１組成物はさらに、（ｃ）架橋剤を含有することができる。（ｃ）架橋剤としては、例えば有機過酸化物、硫黄、硫黄化合物等を挙げることができる。これらのうち、有機過酸化物を使用することが好ましい。有機過酸化物としては、例えば過酸化ジクミル、過酸化ジエチル、過酸化ジ−ｔ−ブチル、過酸化ジアセチル、過酸化ジアシル等を挙げることができる。架橋剤の使用量は、（ａ）成分のうちの架橋性ポリマーの使用量１００質量部に対して好ましくは０．０１〜５．０質量部であり、より好ましくは０．２〜４．０質量部である。（ｃ）架橋剤の使用量をこの範囲とすることにより、化学機械研磨工程においてスクラッチの発生が抑制され、かつ研磨速度の高い化学機械研磨パッドを得ることができる。
第２組成物における（１）ポリオールとしては、例えば多価アルコール、ポリエーテルポリオール、ポリエステルポリオール等を挙げることができる。上記多価アルコールとしては、例えばエチレングリコール、ジエチレングリコール、プロピレングリコール、ジプロピレングリコール、グリセリン、トリメチロールプロパン、ジエタノールアミン、トリエタノールアミン、ペンタエリスリトール等を挙げることができる。上記ポリエステルポリオールは、好適には多価カルボン酸またはその誘導体と、多価ヒドロキシル化合物との反応によって製造することができる。
（２）ポリイソシアナートとしては、例えば２，４−トルイレンジイソシアナート、２，６−トルイレンジイソシアナート、ポリフェニルポリメチレンポリイソシアナート等を挙げることができる。これらのポリイソシアナートは、その一部又は全部がカルボイミド、ウレタン、イソシアヌレート基等を有するものであっても良い。（２）ポリイソシアナートの使用量は、（１）ポリオールの有する水酸基１当量に対するイソシアナート基の量として、好ましくは０．９〜１．４当量であり、より好ましくは０．９５〜１．３当量である。
（３）発泡剤としては、水、フレオン等を挙げることができる。（３）発泡剤の使用量は、（１）ポリオール１００質量部に対して、好ましくは４〜１０質量部である。
第２組成物は、上記のほか、（４）触媒を含有することができる。（４）触媒としては、例えばアミン化合物、有機金属化合物等を挙げることができる。アミン化合物としては、例えばトリエチレンジアミン、トリエチルアミン、テトラメチルヘキサメチレンジアミン、ペンタメチルジエチレントリアミン、ジメチルシクロヘキシルアミン等、有機金属化合物としては、例えば塩化第一スズ、ジブチルチンラウレート等を、それぞれ挙げることができる。（４）触媒の使用量としては、（１）ポリオール１００質量部に対して、好ましくは１質量部以下であり、より好ましくは０．０５〜１質量部であり、さらに好ましくは０．０５〜０．５質量部である。
第２組成物は、上記以外にも、整泡剤、その他の樹脂、難燃剤、界面活性剤等を含有していてもよい。
上記のような化学機械研磨パッド用組成物を調製する方法は特に限定されないが、例えば所定の材料を混練機等により混練して得ることができる。混練機としては、例えばロール、ニーダー、バンバリーミキサー、押し出し機（単軸、多軸）等を挙げることができる。
化学機械研磨パッド用組成物が第１組成物である場合には、混練時において水溶性粒子は固体であることが好ましい。予め前述の好ましい平均粒径範囲に分級した（ｂ）水溶性粒子を用い、（ｂ）水溶性粒子が固体である条件下で混練することにより、（ｂ）水溶性粒子と（ａ）成分との相溶性の程度にかかわらず、（ｂ）水溶性粒子を前記の好ましい平均粒径で分散させることができる。従って、使用する（ａ）成分の加工温度により、その加工温度よりも高い融点の（ｂ）水溶性粒子の種類を選択することが好ましい。
（Ａ２）上記組成物を用いて、円形の研磨面となるべき面とその裏面である非研磨面となるべき面とを有し、ＩＣタグが位置すべき部分がパッドの非研磨面となるべき面に開口しているパッド概形を成形する工程
上記化学機械研磨パッド用組成物をパッド概形に成形するには、例えば所望のパッド概形と契合する形状を有する金型を用いて金型成型する方法、化学機械研磨用組成物をシート上に成型し、これを所望の概形に打ち抜く方法等を挙げることができる。ＩＣタグが位置すべき部分をパッドの非研磨面となるべき面に開口させるには、上記金型成形の場合には、開口部と契合する凸部を有する金型を使用するか、あるいは開口部を有さない該形を金型成形した後に切削加工によって開口部を形成する方法によることができる。一方、シート成形を経る方法を採用する場合には、該形を打ち抜いた後に切削加工によることができる。
非研磨面となるべき面に開口する部分の形状および大きさは、使用されるＩＣタグがパッド内部であるべき状態を非研磨面に投影した形状および大きさと一致するものであることができるが、必ずしも一致しなくともよい。次工程（Ａ３）において、使用されるべきＩＣタグを使用されるべき方向で開口部内に装填しうるものである限り、開口部の形状および大きさは問わないが、開口部は、使用されるＩＣタグがパッド内部にある状態を非研磨面に投影した形状の略相似形であって、パッドの半径方向の大きさおよび接線方向の大きさともＩＣタグより０．１〜５．０ｍｍ程度大きいものであることが好ましい。
本発明の化学機械研磨パッドが、その非研磨面側に凹部を有するものであり、ＩＣタグを非研磨面に投影した形状の全部が該凹部の領域内にある場合であって、非研磨面に開口する凹部の大きさがＩＣタグを非研磨面に投影した大きさよりも有意に大きい場合には、凹部となるべき開口部を非研磨面側に有し、かつ該凹部の底面となるべき面の一部にＩＣタグを装填するべき開口部がさらに形成された２段階の開口部としてもよい。このような２段階の開口部は、パッド概形を成形するに際して所望の開口形状と契合する２段階の凸部を有する金型を用いて成形するか、開口のない概形を成形した後、２段階の切削加工を施すことによって形成することができる。１段の凸部を有する金型を用いて概形を成形した後、ＩＣタグ用の開口部を切削加工によって形成してもよい。
（Ａ３）上記開口部にＩＣタグを装填し、開口部の残余の空間に上記化学機械研磨パッド用組成物を充填する工程
次いで、上記のように形成した開口部にＩＣタグを所望の方向で装填し、残余の空間に上記化学機械研磨パッド用組成物を充填する。ここで使用する化学機械研磨パッド用組成物としては、パッド概形を成形するために用いた組成物と同じものであることが好ましい。
（Ａ４）１〜２０ＭＰａの圧力下で１５０〜１８０℃の温度に加熱する工程
次に、１〜２０ＭＰａの圧力下で１５０〜１８０℃の温度に加熱することにより、ＩＣタグをパッド内に埋め込む。ここで印加される圧力は、好ましくは１〜１８ＭＰａであり、より好ましくは２〜１５ＭＰａである。また、加えられる温度は、好ましくは１６０〜１８０℃である。加熱時間は、好ましくは１〜６０分、より好ましくは１０〜３０分である。工程（Ａ４）は、好ましくは金型内において行われる。
工程（Ａ３）および工程（Ａ４）を通じて、ＩＣタグおよびパッド概形に２０ＭＰａを超える圧力および１８０℃を超える温度のどちらも加えられることはない。このような圧力および温度の条件下で加工することにより、ＩＣタグの機能が破壊されることがなく、好適に非接触の情報記録媒体としての役割を果たすことができる。
上記の如くして本発明の化学機械研磨パッドを製造することができる。本発明のパッドが研磨面および非研磨面側のうちのどちらか一方または双方に溝その他の凹部を有するものであるときは、上記工程（Ａ２）の際に、所望の溝またはその他の凹部の形状と契合する凸部を有する金型を使用するか、あるいは上記工程（Ａ４）の後に適宜の切削加工を施すことにより、溝またはその他の凹部を有する化学機械研磨パッドとすることができる。
製造方法Ｂ
（Ｂ１）化学機械研磨パッド用組成物を準備する工程
製造方法Ｂでは、ＩＣタグをパッド概形に装填した後の工程がすべて常圧下、室温から１８０℃未満の低温下で行いうる。そのため、工程（Ｂ１）で使用される化学機械研磨パッド用組成物としては、上記工程（Ａ１）で使用されるものと同様のものを用いることができるほか、１８０℃を超える高温で加工が必要な組成についても好ましく使用することができる。
（Ｂ２）上記組成物を用いて、円形の研磨面となるべき面とその裏面である非研磨面となるべき面とを有し、ＩＣタグが位置すべき部分がパッドの非研磨面となるべき面に開口しているパッド概形を成形する工程
工程（Ｂ２）は、上記工程（Ａ２）とほぼ同様である。
ただし、開口部の形状および大きさは、ＩＣタグがパッド内部であるべき状態を非研磨面に投影した形状および大きさと略同一とし、ＩＣタグの側面の少なくとも大部分が開口部の側面と密着する形状および大きさとすることが好ましい。
開口部の深さとしては、使用されるＩＣタグがパッド内部においてパッド厚さ方向に占めるべき距離と略同一とするか、これよりも深いものであることが好ましい。
本発明の化学機械研磨パッドが、その非研磨面側に凹部を有するものであり、ＩＣタグを非研磨面に投影した形状の全部が該凹部の領域内にある場合であって、非研磨面に開口する凹部の大きさがＩＣタグを非研磨面に投影した大きさよりも有意に大きい場合には、凹部となるべき開口部を非研磨面側に有し、かつ該凹部の底面となるべき面の一部にＩＣタグを装填するべき開口部がさらに形成された２段階の開口部としてもよい。このような２段階の開口部は、製造方法Ａの工程（Ａ２）において説明したところと同様にして形成することができる。
（Ｂ３）上記開口部にＩＣタグを貼付する工程
次いで、形成した開口部およびＩＣタグのうちの少なくとも一方に接着層を形成した後、開口部にＩＣタグを所定の方向で装填することにより貼付する。接着層を形成する方法としては、接着剤を塗布する方法、両面テープを貼付する方法等を挙げることができるが、両面テープによることが好ましい。
両面テープの粘着強度としては、ＪＩＳ  Ｚ１５２８に定める方法により測定した強度として、１００〜３，０００ｇ／２５ｍｍであることが好ましく、５００〜２，０００ｇ／２５ｍｍであることがより好ましい。両面テープは、両面の粘着強度が等しいものであってもよく、両面の粘着強度が異なるものであっても好ましく使用することができる。
本発明の化学機械研磨パッドが研磨面および非研磨面側のうちの一方または双方に溝その他の凹部を有するものであるときは、上記工程（Ｂ２）の際に、所望の溝またはその他の凹部の形状と契合する凸部を有する金型を使用するか、あるいは上記工程（Ｂ２）の後または（Ｂ３）の後に適宜の切削加工を施すことにより、溝またはその他の凹部を有する化学機械研磨パッドとすることができる。
本発明の化学機械研磨パッドは、上記の如くして製造されたパッドをそのまま用いる単層型パッドとすることができるほか、非研磨面上に支持層を有する複層型パッドとすることができる。上記支持層は、化学機械研磨パッドを研磨面の裏面側で支える層である。この支持層の特性は特に限定されないが、パッド本体に比べてより軟質であることが好ましい。支持層は、多孔質体（発泡体）であっても、非多孔質体であってもよい。さらに、その平面形状は、例えば円形、多角形等とすることができるが、研磨パッドの平面形状と同じ平面形状であり、かつ同じ大きさであることが好ましい。その厚さも特に限定されないが、０．１〜５ｍｍであることが好ましく、さらに０．５〜２ｍｍとすることが好ましい。
支持層を構成する材料は特に限定されないが、所定の形状および性状への成形が容易であり、適度な弾性等を付与できること等から有機材料を用いることが好ましい。有機材料としては、上記工程（Ａ１）における第一組成物の（ａ）成分として例示したものを使用することができる。
非研磨面上に支持層を設けるには、両面テープによるか、ラミネート加工等の適宜の方法を採用することができる。
本発明の化学機械研磨パッドは、市販の研磨装置に装着し、公知の方法により化学機械研磨工程に使用することができるほか、内部に有するＩＣタグに種々の情報を記録して必要に応じてその情報を利用することができる。ＩＣタグに記録する情報としては、例えば化学機械研磨パッドの型番、製造番号、製造履歴、その製品が実際に有する寸法や物理特性および形状に関する品質検査結果等を挙げることができる。また、ＩＣタグが有する情報記憶装置がＲＡＭである場合には、パッドの使用を開始した後の使用履歴等を順次に書き込んでいってもよい。
本発明の化学機械研磨パッドは、被研磨面の均一性や表面平滑性に優れ、高品位の被研磨面を与えるといった化学機械研磨パッドとしての機能に優れることのほか、ＩＣタグに書き込んだ上記の如き情報を必要に応じて読み出すことにより、製造管理や出荷管理、流通管理、メンテナンス管理、個別の製品の持つ個性を反映した最適な研磨条件の設定等に利用でき、さらにＩＣタグに各種測定装置が接続されている場合には化学機械研磨工程中のパッドがおかれている具体的な環境に即応した研磨条件の微調整等に利用することができる。
【実施例】
【０００５】
実施例１
（１）化学機械研磨パッドの製造
（１−１）化学機械研磨パッド用組成物の調製
１，２−ポリブタジエン（ＪＳＲ（株）製、商品名「ＪＳＲ  ＲＢ８３０」）８０体積部（７２．２質量部に相当する。）およびβ−シクロデキストリン（（株）横浜国際バイオ研究所製、商品名「デキシーパールβ−１００」、平均粒径２０μｍ）２０体積部（２７．２質量部に相当する。）を、１６０℃に調温されたルーダーにより６０ｒｐｍで２分間混練した。次いで、「パークミルＤ４０」（商品名、日本油脂（株）製。過酸化ジクミルを４０質量％含有する。）を０．６質量部（１，２−ポリブタジエン１００質量部あたりの過酸化ジクミル量に換算して０．３３質量部に相当する。）を加え、さらに１２０℃にて６０ｒｐｍで２分間混練し、化学機械研磨パッド用組成物のペレットを得た。
（１−２）開口部を有するパッド概形の製造
このペレットを、下盤の中心に円形の凸部（直径７５ｍｍ、高さ１．２ｍｍ）を有する金型内において１６０℃にて５分間加熱し、架橋させて直径６００ｍｍ、厚さ２．５ｍｍ、裏面（非研磨面）となるべき面の中央部に開口部を有する円盤状の成形体を得た。
（１−３）パッド概形の製造
上記で製造した円盤状の成形体を、内面に凸部を有しない金型に、開口部を上に向けて入れた。開口部の底面の中心に、市販のＩＣタグ（略正方形のカード状、サイズ：５０ｍｍ×５０ｍｍ×０．２ｍｍ、作動周波数：１３．５ＭＨｚ、カード外皮の材質：ＡＢＳ樹脂、メモリー容量：５１２ｂｉｔ、メモリーに予め５１２ｂｉｔのデータを書き込んでおいたもの。）を、ＩＣタグの５０ｍｍ×５０ｍｍの面の一方を下面として置き、開口部の残余の空間に上記（１−１）で調製したペレットを充填して金型を閉めた。
次いで、該金型を１４ＭＰａ、１７０℃にて１８分間加熱し、直径６００ｍｍ、厚さ２．５ｍｍの円盤状のパッド概形を得た。
（１−４）化学機械研磨パッドの製造
次いで、市販の切削加工機を用いて、上記成形体の研磨面側に幅が０．５ｍｍ、ピッチが２．０ｍｍ、深さが１．０ｍｍの同心円状の溝（断面形状は矩形である。）を形成した。
さらに市販の切削加工機により、成形体の非研磨面側の中央に、直径７５ｍｍ、深さ０．６ｍｍの円形の凹部を形成し、化学機械研磨パッドを得た。この化学機械研磨パッドに含まれるＩＣタグの重心の位置は、研磨面の半径方向において研磨面の中心であり、パッドの厚さ方向において研磨面から非研磨面へと向かう方向で、パッドの厚さの５６％の位置である。また、この化学機械研磨パッドは、非研磨面の中央部に円形の凹部を有し、前記ＩＣタグの形状を非研磨面に投影した形状の全部が該凹部の範囲内にある。
（２）ＩＣタグ機能の評価
上記で製造した化学機械研磨パッドにつき、市販のＩＣタグ用リーダライタ（出力：０．１Ｗ）の読み取り部をパッドの非研磨面中央の凹部から５ｃｍの位置に近づけ、読み取り可能かどうか調べたところ、予め書き込んでおいた５１２ｂｉｔのデータがそのまま記録されていることが確認された。
（３）研磨性能の評価
上記で製造した化学機械研磨パッドを、化学機械研磨装置「ＥＰＯ１１２」（（株）荏原製作所製）の定盤上に装着し、パターンなしＰＥＴＥＯＳ膜（テトラエチルオルトシリケートを原料として、促進条件としてプラズマを利用して化学気相成長法により製膜した酸化シリコン膜である。）を表面に有する直径２００ｍｍのウェハを被研磨体として、以下の条件で化学機械研磨した。
化学機械研磨用水系分散体：ＣＭＳ−１１０１（商品名、ＪＳＲ（株）製。シリカを砥粒として含有する。）をイオン交換水にて３倍に希釈したもの
水系分散体供給速度：２００ｍＬ／分
定盤回転数：７０ｒｐｍ
ヘッド回転数：６３ｒｐｍ
ヘッド押しつけ圧：４ｐｓｉ
研磨時間：２分
上記の化学機械研磨において、研磨速度は２００ｎｍ／分であり、研磨量の面内均一性は１．２％であり、スクラッチ数はウェハ全面あたり３個であった。
なお、上記の研磨速度、研磨量の面内均一性およびスクラッチ数は以下のようにして測定した。
ウェハの端部から１０ｍｍ内側に入った点から直径方向に３．７５ｍｍ間隔でとった４９点につき、光学式膜厚計により研磨前後の膜厚を測定し、これら４９点における研磨前後の膜厚差の平均値を研磨速度とし、これら４９点における膜厚差を下記式にしたがって計算した結果を面内均一性とした。
面内均一性（％）＝（膜厚差の標準偏差）÷（膜厚差の平均値）×１００
また、スクラッチは研磨後のウェハ被研磨面の全面につき、ウェハ欠陥検査装置（ＫＬＡ−Ｔｅｎｃｏｒ社製、型式「ＫＬＡ２３５１」、閾値（ｔｈｒｅｓｈｏｌｄ）は１００に設定。）を使用して、生成したスクラッチの全数を計測した。
実施例２
（１）化学機械研磨パッドの製造
（１−１）化学機械研磨パッド用組成物の調製
実施例１の「（１−１）化学機械研磨パッド用組成物の調製」と同様にして、化学機械研磨パッド用組成物のペレットを得た。
（１−２）開口部を有するパッド概形の製造
このペレットを、下盤の中心に円形の凸部（直径７５ｍｍ、高さ１．２ｍｍ）を有する金型内において１７０℃にて１８分間加熱し、架橋させて直径６００ｍｍ、厚さ２．５ｍｍ、裏面（非研磨面）となるべき面の中央部に開口部を有する円盤状の成形体を得た。
（１−３）開口部へのＩＣタグの貼付
７０ｍｍ×４．８ｍｍの矩形に切り抜いた両面テープ（日東電工（株）製、品名「Ｎｏ．５００」、粘着強度：両面とも１，５５０ｇ／２５ｍｍ）を、矩形の重心が上記開口部の中心と一致するように貼付した。
次いで、市販のＩＣタグ（略長方形のカード状、サイズ：７０ｍｍ×４．８ｍｍ×０．２ｍｍ、作動周波数：２．４５ＧＨｚ、メモリー容量：１２８ｂｙｔｅ、メモリーに予め１１０ｂｙｔｅのデータを書き込んでおいたもの。）を、７０ｍｍ×４．８ｍｍの面の一方が上記両面テープの矩形と一致するように接着した。
（１−４）化学機械研磨パッドの製造
次いで、市販の切削加工機を用いて、上記成形体の研磨面側に幅が０．５ｍｍ、ピッチが２．０ｍｍ、深さが１．０ｍｍの同心円状の溝（断面形状は矩形である。）を形成することにより、化学機械研磨パッドを製造した。この化学機械研磨パッドに含まれるＩＣタグの重心の位置は、研磨面の半径方向において研磨面の中心であり、パッドの厚さ方向において研磨面から非研磨面へと向かう方向で、パッドの厚さの６４％の位置である。また、この化学機械研磨パッドは、非研磨面の中央部に円形の凹部を有し、前記ＩＣタグの形状を非研磨面に投影した形状の全部が該凹部の範囲内にある。
（２）ＩＣタグ機能の評価
上記で製造した化学機械研磨パッドにつき、市販のＩＣタグ用リーダライタ（出力：０．１Ｗ）の読み取り部をパッドの非研磨面中央の凹部から５ｃｍの位置に近づけ、読み取り可能かどうか調べたところ、予め書き込んでおいた１１０ｂｙｔｅのデータがそのまま記録されていることが確認された。
（３）研磨性能の評価
上記で製造した化学機械研磨パッドを用いたほかは実施例１と同様にして化学機械研磨性能の評価を行ったところ、研磨速度は２１０ｎｍ／分であり、研磨量の面内均一性は１．５％であり、スクラッチ数はウェハ全面あたり５個であった。
実施例３
（１）化学機械研磨パッドの製造
（１−１）化学機械研磨パッド用組成物の調製
実施例１の「（１−１）化学機械研磨パッド用組成物の調製」と同様にして、化学機械研磨パッド用組成物のペレットを得た。
（１−２）開口部を有するパッド概形の製造
このペレットを、下盤の中心から５４０ｍｍの地点を中心として円柱形の金属ブロック（直径７５ｍｍ、高さ０．６ｍｍ）を置いた金型内において１７０℃にて１８分間加熱し、架橋させて直径６００ｍｍ、厚さ２．５ｍｍ、裏面（非研磨面）となるべき面の中央部に開口部を有する円盤状の成形体を得た。
（１−３）パッド概形の製造
上記で製造した円盤状の成形体を、内部に金属ブロックを有しない金型に、開口部を上に向けて入れた。開口部の底面の中心に、市販のＩＣタグ（略正方形のカード状、サイズ：５０ｍｍ×５０ｍｍ×０．２ｍｍ、作動周波数：１３．５ＭＨｚ、カード外皮の材質：ＡＢＳ樹脂、メモリー容量：５１２ｂｉｔ、メモリーに予め５１２ｂｉｔのデータを書き込んでおいたもの。）を、ＩＣタグの５０ｍｍの一辺が非研磨面の接線方向と平行となるように、５０ｍｍ×５０ｍｍの面の一方を下面として置き、開口部の残余の空間に上記（１−１）で調製したペレットを充填して金型を閉めた。
次いで、該金型を１４ＭＰａ、１７０℃にて１８分間加熱し、直径６００ｍｍ、厚さ２．５ｍｍの円盤状のパッド概形を得た。
（１−４）化学機械研磨パッドの製造
次いで、市販の切削加工機を用いて、上記成形体の研磨面側に幅が０．５ｍｍ、ピッチが２．０ｍｍ、深さが１．０ｍｍの同心円状の溝（断面形状は矩形である。）を形成し、化学機械研磨パッドを得た。この化学機械研磨パッドに含まれるＩＣタグの重心の位置は、研磨面の半径方向において研磨面の中心から外周へと向かう方向で９０％の位置であり、パッドの厚さ方向において研磨面から非研磨面へと向かう方向でパッドの厚さの８０％の位置である。
（２）ＩＣタグ機能の評価
上記で製造した化学機械研磨パッドにつき、市販のＩＣタグ用リーダライタ（出力：０．１Ｗ）の読み取り部をパッドの非研磨面中央の凹部から５ｃｍの位置に近づけ、読み取り可能かどうか調べたところ、予め書き込んでおいた５１２ｂｉｔのデータがそのまま記録されていることが確認された。
（３）研磨性能の評価
上記で製造した化学機械研磨パッドを用いたほかは実施例１と同様にして化学機械研磨性能の評価を行ったところ、研磨速度は２１０ｎｍ／分であり、研磨量の面内均一性は１．２％であり、スクラッチ数はウェハ全面あたり３個であった。
実施例４
（１）化学機械研磨パッドの製造
（１−１）化学機械研磨パッド用組成物の調製
実施例１の「（１−１）化学機械研磨パッド用組成物の調製」と同様にして、化学機械研磨パッド用組成物のペレットを得た。
（１−２）開口部を有するパッド概形の製造
このペレットを、下盤の中心から４８ｍｍの地点を中心として円柱形の金属ブロック（直径７５ｍｍ、高さ１．１ｍｍ）を置いた金型内において１７０℃にて１８分間加熱し、架橋させて直径６００ｍｍ、厚さ２．５ｍｍ、裏面（非研磨面）となるべき面の中央部に開口部を有する円盤状の成形体を得た。
（１−３）パッド概形の製造
上記で製造した円盤状の成形体を、内部に金属ブロックを有しない金型に、開口部を上に向けて入れた。開口部の底面の中心に、市販のＩＣタグ（略正方形のカード状、サイズ：５０ｍｍ×５０ｍｍ×０．２ｍｍ、作動周波数：１３．５ＭＨｚ、カード外皮の材質：ＡＢＳ樹脂、メモリー容量：５１２ｂｉｔ、メモリーに予め５１２ｂｉｔのデータを書き込んでおいたもの。）を、ＩＣタグの５０ｍｍの一辺が非研磨面の接線方向と平行となるように、５０ｍｍ×５０ｍｍの面の一方を下面として置き、開口部の残余の空間に上記（１−１）で調製したペレットを充填して金型を閉めた。
次いで、該金型を１４ＭＰａ、１７０℃にて１８分間加熱し、直径６００ｍｍ、厚さ２．５ｍｍの円盤状のパッド概形を得た。
（１−４）化学機械研磨パッドの製造
次いで、市販の切削加工機を用いて、上記成形体の研磨面側に幅が０．５ｍｍ、ピッチが２．０ｍｍ、深さが１．０ｍｍの同心円状の溝（断面形状は矩形である。）を形成した。
さらに市販の切削加工機により、成形体の非研磨面側の中央から４８ｍｍの地点を中心として、直径７５ｍｍ、深さ０．６ｍｍの円形の凹部を形成し、化学機械研磨パッドを得た。この化学機械研磨パッドに含まれるＩＣタグの重心の位置は、研磨面の半径方向において研磨面の中心から外周へと向かう方向で８％の地点であり、パッドの厚さ方向において研磨面から非研磨面へと向かう方向でパッドの厚さの６０％の位置である。また、この化学機械研磨パッドは、非研磨面の中心から外周へと向かう方向で４８ｍｍの地点を中心とする円形の凹部を有し、前記ＩＣタグの形状を非研磨面に投影した形状の全部が該凹部の範囲内にある。
（２）ＩＣタグ機能の評価
上記で製造した化学機械研磨パッドにつき、市販のＩＣタグ用リーダライタ（出力：０．１Ｗ）の読み取り部をパッドの非研磨面中央の凹部から５ｃｍの位置に近づけ、読み取り可能かどうか調べたところ、予め書き込んでおいた５１２ｂｉｔのデータがそのまま記録されていることが確認された。
（３）研磨性能の評価
上記で製造した化学機械研磨パッドを用いたほかは実施例１と同様にして化学機械研磨性能の評価を行ったところ、研磨速度は１９０ｎｍ／分であり、研磨量の面内均一性は１．５％であり、スクラッチ数はウェハ全面あたり３個であった。
比較例１
実施例１の「（１−３）パッド概形の製造」において、金型温度を２５０℃としたほかは実施例１と同様にして化学機械研磨パッドを製造した。
実施例１と同様にしてＩＣタグの機能を評価したところ、予め書き込んでおいたデータは読み取れなくなっていた。
比較例２
（１）化学機械研磨パッドの製造
（１−１）化学機械研磨パッド用組成物の調製
実施例１の「（１−１）化学機械研磨パッド用組成物の調製」と同様にして、化学機械研磨パッド用組成物のペレットを得た。
（１−２）開口部を有するパッド概形の製造
このペレットを、下盤の中心から３００ｍｍの地点を中心として円柱形の金属ブロック（直径７５ｍｍ、高さ０．６ｍｍ）を置いた金型内において１７０℃にて１８分間加熱し、架橋させて直径６００ｍｍ、厚さ２．５ｍｍ、裏面（非研磨面）となるべき面の中央部に開口部を有する円盤状の成形体を得た。
（１−３）パッド概形の製造
上記で製造した円盤状の成形体を用いたほかは、実施例３と同様にして、直径６００ｍｍ、厚さ２．５ｍｍの円盤状のパッド概形を得た。
（１−４）化学機械研磨パッドの製造
上記で製造したパッド概形を用いたほかは実施例３と同様にして、化学機械研磨パッドを得た。この化学機械研磨パッドに含まれるＩＣタグの重心の位置は、研磨面の半径方向において研磨面の中心から外周への向かう方向で５０％の位置であり、パッドの厚さ方向において研磨面から非研磨面へと向かう方向でパッドの厚さの８０％の位置である。
（２）ＩＣタグ機能の評価
上記で製造した化学機械研磨パッドにつき、市販のＩＣタグ用リーダライタ（出力：０．１Ｗ）の読み取り部をパッドの非研磨面中央の凹部から５ｃｍの位置に近づけ、読み取り可能かどうか調べたところ、予め書き込んでおいた５１２ｂｉｔのデータがそのまま記録されていることが確認された。
（３）研磨性能の評価
上記で製造した化学機械研磨パッドを用いたほかは実施例１と同様にして化学機械研磨性能の評価を行ったところ、研磨速度は２００ｎｍ／分であり、研磨量の面内均一性は５．０％であり、スクラッチ数はウェハ全面あたり５２個であった。
比較例３
（１）化学機械研磨パッドの製造
（１−１）化学機械研磨パッド用組成物の調製
実施例１の「（１−１）化学機械研磨パッド用組成物の調製」と同様にして、化学機械研磨パッド用組成物のペレットを得た。
（１−２）開口部を有するパッド概形の製造
このペレットを、下盤の中心から１２０ｍｍの地点を中心として円柱形の金属ブロック（直径７５ｍｍ、高さ１．６ｍｍ）を置いた金型内において１７０℃にて１８分間加熱し、架橋させて直径６００ｍｍ、厚さ２．５ｍｍ、裏面（非研磨面）となるべき面の中央部に開口部を有する円盤状の成形体を得た。
（１−３）パッド概形の製造
上記で製造した円盤状の成形体を用いたほかは、実施例３と同様にして、直径６００ｍｍ、厚さ２．５ｍｍの円盤状のパッド概形を得た。
（１−４）化学機械研磨パッドの製造
次いで、市販の切削加工機を用いて、上記成形体の研磨面側に幅が０．５ｍｍ、ピッチが２．０ｍｍ、深さが１．０ｍｍの同心円状の溝（断面形状は矩形である。）を形成した。
さらに市販の切削加工機により、成形体の非研磨面側の中央から１２０ｍｍの地点を中心として、直径７５ｍｍ、深さ１．０ｍｍの円形の凹部を形成し、化学機械研磨パッドを得た。この化学機械研磨パッドに含まれるＩＣタグの重心の位置は、研磨面の半径方向において研磨面の中心から外周へと向かう方向で２０％の位置であり、パッドの厚さ方向において研磨面から非研磨面へと向かう方向でパッドの厚さの４０％の位置である。また、この化学機械研磨パッドは、非研磨面の中心から外周へと向かう方向で１２０ｍｍの地点を中心とする円形の凹部を有し、前記ＩＣタグの形状を非研磨面に投影した形状の全部が該凹部の範囲内にある。
（２）ＩＣタグ機能の評価
上記で製造した化学機械研磨パッドにつき、市販のＩＣタグ用リーダライタ（出力：０．１Ｗ）の読み取り部をパッドの非研磨面中央の凹部から５ｃｍの位置に近づけ、読み取り可能かどうか調べたところ、予め書き込んでおいた５１２ｂｉｔのデータがそのまま記録されていることが確認された。
（３）研磨性能の評価
上記で製造した化学機械研磨パッドを用いたほかは実施例１と同様にして化学機械研磨性能の評価を行ったところ、研磨速度は１９０ｎｍ／分であり、研磨量の面内均一性は４．０％であり、スクラッチ数はウェハ全面あたり４３個であった。
比較例４
（１）化学機械研磨パッドの製造
（１−１）化学機械研磨パッド用組成物の調製
実施例１の「（１−１）化学機械研磨パッド用組成物の調製」と同様にして、化学機械研磨パッド用組成物のペレットを得た。
（１−２）開口部を有するパッド概形の製造
このペレットを、下盤の中心から４２０ｍｍの地点を中心として円柱形の金属ブロック（直径７５ｍｍ、高さ１．９ｍｍ）を置いた金型内において１７０℃にて１８分間加熱し、架橋させて直径６００ｍｍ、厚さ２．５ｍｍ、裏面（非研磨面）となるべき面の中央部に開口部を有する円盤状の成形体を得た。
（１−３）パッド概形の製造
上記で製造した円盤状の成形体を用いたほかは、実施例３と同様にして、直径６００ｍｍ、厚さ２．５ｍｍの円盤状のパッド概形を得た。
（１−４）化学機械研磨パッドの製造
上記で製造したパッド概形を用いたほかは比較例３と同様にして、化学機械研磨パッドを得た。この化学機械研磨パッドに含まれるＩＣタグの重心の位置は、研磨面の半径方向において研磨面の中心から外周への向かう方向で７０％の位置であり、パッドの厚さ方向において研磨面から非研磨面へと向かう方向でパッドの厚さの２８％の位置である。
（２）ＩＣタグ機能の評価
上記で製造した化学機械研磨パッドにつき、市販のＩＣタグ用リーダライタ（出力：０．１Ｗ）の読み取り部をパッドの非研磨面中央の凹部から５ｃｍの位置に近づけ、読み取り可能かどうか調べたところ、予め書き込んでおいた５１２ｂｉｔのデータがそのまま記録されていることが確認された。
（３）研磨性能の評価
上記で製造した化学機械研磨パッドを用いたほかは実施例１と同様にして化学機械研磨性能の評価を行ったところ、研磨速度は１８０ｎｍ／分であり、研磨量の面内均一性は６．０％であり、スクラッチ数はウェハ全面あたり１００個であった。
【国際調査報告】
2007086529.tif 000002
2007086529.tif 000003
2007086529.tif 000004
2007086529.tif 000005